ОГНЕЗАЩИТНЫЙ ГЕРМЕТИЧНЫЙ МОРОЗОСТОЙКИЙ ПОЛИМЕРНЫЙ МАТЕРИАЛ (ВАРИАНТЫ)

Полезная модель относится к огнезащитным полимерным материалам, используемым, в частности, для изготовления боевой одежды пожарного.
Известен наиболее близкий к заявляемому техническому решению, выбранный в качестве ближайшего аналога огнестойкий текстильный материал, состоящий из тканевой основы и нанесенного на основу огнезащитного полимерного покрытия (патент РФ №2203993 на изобретение, кл. D06M 15/643, D06M 15/248, С09К 21/14, опубл. 10.05.2003 - прототип).
Недостатками известного огнестойкого текстильного материала являются:
- высокая истираемость из-за применения в качестве огнезащитного полимерного покрытия низкомолекулярного силоксанового каучука;
- пониженная прочность из-за применения в качестве тканевой основы капроновой нити.
Техническим результатом полезной модели является создание нового огнезащитного герметичного морозостойкого полимерного материала, обладающего повышенной морозостойкостью при высокой огнестойкости в процессе эксплуатации.
Технический результат по первому варианту достигается в огнезащитном герметичном морозостойком полимерном материале, состоящем из тканевой основы и нанесенного на основу огнезащитного полимерного покрытия, в котором, согласно полезной модели, тканевая основа выполнена из полиэфирных волокон, при этом полимерное покрытие выполнено при следующем соотношении компонентов, масс.ч.:
поливинилхлорид
- 100,
пластификатор
- 50÷60,
эпоксидная смола
- 2÷3,
комплексный барий-кадмий
- 2÷4,
двуокись титана
- 4÷6,
триоксид сурьмы
- 4÷5,
стеариновая кислота
- 1÷1,5,
мел
- 10÷15,
декабромфенилоксид
- 10÷15.
Такой огнезащитный герметичный морозостойкий полимерный материал в качестве пластификатора полимерного покрытия предпочтительно содержит смесь диоктилфталата и диоктилсебацината в соотношении 1:1.
Технический результат по второму варианту достигается в огнезащитном герметичном морозостойком полимерном материале, состоящем из тканевой основы и нанесенного на основу огнезащитного полимерного покрытия, в котором, согласно полезной модели, тканевая основа выполнена из огнестойкой ткани полотняного переплетения комплексных нитей из арамидных волокон 14,3; 29,4; 58,8 текс по основе и комплексных нитей из арамидных волокон 14,3; 29,4; 58,8 текс с нитью из арамидной пряжи 60-80 текс по утку, при этом полимерное покрытие выполнено при следующем соотношении компонентов, масс.ч.:
поливинилхлорид
- 100,
пластификатор
- 50÷60,
эпоксидная смола
- 2÷3,
комплексный барий-кадмий
- 2÷4,
двуокись титана
- 4÷6,
триоксид сурьмы
- 4÷5,
стеариновая кислота
- 1÷1,5,
мел
- 10÷15,
декабромфенилоксид
- 10÷15.
Такой огнезащитный герметичный морозостойкий полимерный материал в качестве пластификатора полимерного покрытия предпочтительно содержит смесь диоктилфталата и диоктилсебацината в соотношении 1:1.
Сопоставительный анализ предлагаемой полезной модели и прототипа выявляет наличие отличительных признаков у заявляемого огнезащитного герметичного морозостойкого полимерного материала по сравнению с наиболее близким аналогом, что обеспечивает ей соответствие критерию «новизна».
Наличие отличительных признаков обеспечивает достижение положительного эффекта, выражающегося в создании нового огнезащитного герметичного морозостойкого полимерного материала, обладающего повышенной морозостойкостью при высокой огнестойкости в процессе эксплуатации.
Применение заявляемой полезной модели при изготовлении боевой одежды пожарного, защищающей от воздействия открытого пламени, теплового потока, механических воздействий, высоких и
низких температур, агрессивных сред, обеспечивает ей соответствие критерию «промышленная применимость».
Изготовление огнезащитного герметичного морозостойкого полимерного материала по обоим вариантам осуществляется следующим образом.
В смеситель типа СМ-200 загружают предварительно диспергированные на краскотерке все компоненты полимерной композиции перемешивают при температуре 90°С при общем времени набухания 30 минут. Далее смесь вальцуется на вальцах с температурой валков 135-145°С и перерабатывается в течение 20 минут до получения пластиката поливинилхлорида и в виде рулона снимается с вальцев в горячем состоянии. Далее на кашировальный агрегат типа КМ подается нагретый полимерная композиция в виде нагретого пластиката, который, проходя через зазор плавильных валов, образует калиброванную поливинилхлоридную пленку, а затем между плавильным и обрезиненным валами пленка дублируется с тканевой основой по первому или второму вариантам и полученный материал наматывается в рулон.
В таблице приведены результаты испытаний заявляемого огнезащитного герметичного морозостойкого полимерного материала по обоим вариантам и прототипа.
Наименование характеристик материала
Огнестойкий текстильный материал по прототипу
Заявляемый огнезащитный герметичный морозостойкий полимерный материал
вариант 1
вариант 2
Огнестойкость, с
15-25
26-28
30-40
Морозостойкость,°С
-50
-50
-50
Истираемость, г./квт-ч
380
125,5
125,5
Изгибо-устойчивость, циклы
500000
530000
500000
Приведенные в таблице результаты испытаний заявляемого огнезащитного герметичного морозостойкого полимерного материала по обоим вариантам и прототипа, показали, что заявляемым материал обладает повышенной огнестойкостью, при этом сохраняет высокую морозостойкость и низкую истираемость полимерного покрытия. Указанные эксплуатационные характеристики обоих вариантов огнезащитного герметичного морозостойкого полимерного материала выгодно отличают заявляемую полезную модель от прототипа.